(57)【要約】【課題】優れた耐欠損性および耐摩耗性を備えた複合硬質焼結体およびこれを用いた切削工具を提供することである。【解決手段】炭化タングステン粒子をコバルトおよび／またはニッケルからなる結合金属にて結合した超硬合金からなる長尺状の芯材１２の外周面を、芯材１２とは異なる組成からなる超硬合金あるいは結合金属からなる被覆層１３によって被覆してなる複合硬質焼結体１１全体のヤング率Ｅが理論ヤング率Ｅｔに対して８５％以上であること複合硬質焼結体１１を作製する。【選択図】図１
2004218048.tif 000002
【特許請求の範囲】
【請求項１】
炭化タングステン粒子をコバルトおよび／またはニッケルからなる結合金属にて結合した超硬合金からなる長尺状の芯材の外周面を、該芯材とは異なる組成からなる超硬合金あるいは結合金属からなる被覆層によって被覆してなる複合硬質焼結体であって、前記複合硬質焼結体全体のヤング率Ｅが理論ヤング率Ｅｔに対して８５％以上であることを特徴とする複合硬質焼結体。
【請求項２】
前記芯材をなす超硬合金中の炭化タングステン粒子の平均粒径が０．７μｍ以下であることを特徴とする請求項１記載の複合硬質焼結体。
【請求項３】
前記芯材として結合金属量が１０体積％未満の超硬合金を、かつ前記被覆層として結合金属量が１０体積％以上の超硬合金または結合金属を用いることを特徴とする請求項１または２記載の複合硬質焼結体
【請求項４】
前記芯材の室温（２５℃）における熱膨張係数αｃと前記被覆層の室温（２５℃）における熱膨張係数αｓの比（αｓ／αｃ）が１．１以上であることを特徴とする請求項１乃至３のいずれか記載の複合硬質焼結体。
【請求項５】
請求項１乃至４のいずれか記載の複合硬質焼結体が複数本集束された構造を有する複合部材。
【請求項６】
請求項１乃至４のいずれか記載の複合硬質焼結体、または請求項５記載の複合部材からなる切削工具。
【発明の詳細な説明】
【０００１】
【発明の属する技術分野】
本発明は、長尺状の芯材が被覆層で被覆された複合硬質焼結体およびこれを複数本集束した構造を有する複合部材と、これを用いた切削工具に関する。
【０００２】
【従来の技術】
従来から、材料の硬度および強度とともに靱性を改善するために、金属の酸化物、炭化物、窒化物、炭窒化物等の焼結体で形成される長尺状の芯材の外周面を他の焼結体からなる被覆層で被覆した複合硬質焼結体の研究がなされ、例えば、特許文献１〜３にて提案されている。これらに記載された複合硬質焼結体は、硬度を低下させることなく、構造体の破壊抵抗を増大して靭性を高められることが記載されている。
【０００３】
また、ドリル等の切削工具として超硬合金が常用されており、例えば、下記特許文献４では表１にあるように超硬合金中の結合金属の含有量を５重量％以下にすることによりヤング率の高い超硬合金からなるドリルを作製できると記載されている。
【０００４】
〔特許文献１〕
米国特許６０６３５０２号明細書
〔特許文献２〕
米国特許５６４５７８１号明細書
〔特許文献３〕
特表２００１−５０６９３０号公報
〔特許文献４〕
特開平１０−１３８０２７号公報
【０００５】
【発明が解決しようとする課題】
しかしながら、上記特許文献４のように単純に結合金属量を減じた場合には、超硬合金の靭性が低下するためにドリルの加工条件によってドリルのつけ根から折損してしまう場合があった。これに対して、上記特許文献１〜３に記載されるような従来の複合硬質焼結体をそのままドリル等の切削工具に使用すると、芯材および／または被覆層間に剥離が生じたり、剛性が低下してドリルの穴位置精度が低下したりドリルおよびそれ以外の切削工具の変形が顕在化し、いずれの場合においても切削工具、特にドリルやエンドミル等の切削性能を充分に満足できるものではなかった。
【０００６】
したがって、本発明の目的は、上記長尺状の芯材が被覆層で被覆された複合硬質焼結体およびこれを複数本集束された構造を有する複合部材全体が剥離しない程度に剛性を高めて、優れた耐欠損性、耐摩耗性、耐折損性および高い穴位置精度を備えた複合硬質焼結体およびこれを用いた複合部材、さらにはこれを利用したドリル等の切削工具を提供することである。
【０００７】
【課題を解決するための手段】
本発明者等は、上記課題に対して複合硬質焼結体の芯材と表皮部材の構成について検討した結果、芯材に結合金属量の少ない超硬合金、被覆層に結合金属量の多い超硬合金またはコバルトやニッケルの結合金属を組み合わせたり、または芯材に熱膨張の小さい超硬合金、被覆層に熱膨張の大きい超硬合金または結合金属を組み合わせる等、焼結における収縮過程および実使用環境における高温時に複合硬質焼結体中に残留応力が付与されて複合硬質焼結体のヤング率を高める組み合わせを選択することにより、複合硬質焼結体が剥離せず、かつ剛性が向上して、変形しにくい切削工具、特に耐欠損性、耐摩耗性、耐折損性および穴位置精度の高いドリルを作製できることを知見した。
【０００８】
すなわち、本発明の複合硬質焼結体は、炭化タングステン粒子をコバルトおよび／またはニッケルからなる結合金属にて結合した超硬合金からなる長尺状の芯材の外周面を、該芯材とは異なる組成からなる超硬合金あるいは結合金属からなる被覆層によって被覆してなる複合硬質焼結体であって、前記複合硬質焼結体全体のヤング率Ｅが理論ヤング率Ｅｔに対して８５％以上であることを特徴とするものである。
【０００９】
また、前記芯材をなす超硬合金中の炭化タングステン粒子の平均粒径が０．７μｍ以下であることにより耐摩耗性および耐折損性の高いドリル等の切削工具となる。
【００１０】
さらに、前記芯材として結合金属量が１０体積％未満の超硬合金を、かつ前記被覆層として結合金属量が１０体積％以上の超硬合金または結合金属を用いること、または、前記芯材の室温（２５℃）における熱膨張係数αｃと前記被覆層の室温（２５℃）における熱膨張係数αｓの比（αｓ／αｃ）が１．１以上であることによって、前記複合硬質焼結体全体のヤング率Ｅを理論ヤング率Ｅｔに対して８５％以上とすることができる。
【００１１】
また、本発明によれば、上記の複合硬質焼結体は、１本の芯材の外周を被覆層で被覆した構造のシングルフィラメントであってもよいが、このシングルフィラメントを複数本集束させた構造のマルチフィラメント構造からなる複合部材であってもよい。
【００１２】
なお、上記複合硬質焼結体からなるシングルフィラメント構造は、芯材／被覆層の選択材料によって耐欠損性および耐摩耗性を向上させることができるが、複数の複合焼結体を束ねたマルチフィラメント構造は、全周方向に隣接する焼結体間に連続的に結合金属の濃度勾配が生じるため、芯材と被覆層の分布が平均化して局所的な特性バラツキがならされるため、構造体全体としての特性が安定する結果、耐欠損性が著しく向上し、また選択材料の結合金属量および硬質相の粒径を制御することにより耐摩耗性の向上も容易にはかることが出来る。このため、マルチフィラメント構造は、フライス切削やドリル、エンドミル等の幅広い切削工具に有用である。
【００１３】
【発明の実施の形態】
以下、本発明の複合硬質焼結体の一実施形態について図面を参照して詳細に説明する。図１は、本実施形態の複合硬質焼結体１１を示す斜視図である。同図に示すように、複合硬質焼結体１１は、長尺状の芯材１２の外周面が被覆層１３で被覆された構造を有している。
【００１４】
そして、この芯材１２は、硬質結晶粒子を結合金属にて結合した硬質焼結体からなり、被覆層１３は、この芯材１２とは異なる材質から構成されている。
【００１５】
（芯材材質）
この芯材１２を形成する超硬合金は、具体的には、硬質結晶粒子である炭化タングステン粒子をＣｏおよび／またはＮｉからなる結合金属にて結合したものからなり、また、硬質結晶粒子として、他に、炭化タングステンを除く周期律表第４ａ，５ａ，６ａ族金属の群から選ばれる少なくとも１種の炭化物、窒化物、炭窒化物、具体的には、ＴｉＣ、ＴｉＣＮ、ＴｉＮ、ＴａＣ、ＮｂＣ、ＺｒＣ、ＺｒＮ、ＶＣ、Ｃｒ２ＣおよびＭｏ２Ｃからなる群より選ばれる少なくとも１種が分散含有されていてもよい。
【００１６】
芯材中における硬質結晶粒子は、平均粒径が０．７μｍ以下、さらに０．２〜０．５μｍであるのがドリルの耐欠損性、耐摩耗性、耐折損性を高める点で望ましく、また、この硬質焼結体においては、芯材として結合金属量が１０体積％未満、特に６〜８体積％で、かつ被覆層１３として結合金属量が１０体積％以上、特に１２〜１６体積％の割合で存在することが、耐摩耗性および耐折損性を高めるとともに、複合硬質焼結体のヤング率を高めてドリルの穴位置精度向上および切削工具全般の耐変形性を高める上で有効である。
【００１７】
（被覆層材質）
一方、被覆層１３は、結合金属単体、または芯材１２と組成の異なる超硬合金からなるものである。
【００１８】
なお、被覆層１３中の硬質結晶粒子は、複合焼結体１１に期待する性能によって異なるが、例えば切削工具として最適な特性を達成するためには平均粒径が０．１〜１０μｍ、好ましくは１〜３μｍであるのがよい。
【００１９】
（ヤング率）
本発明によれば、複合硬質焼結体１１全体としてのヤング率を高める上では、芯材１２として結合金属量が１０体積％以下の超硬合金を、かつ被覆層１３として結合金属量が１５体積％以上の超硬合金または結合金属を用いること、または、芯材１２の室温（２５℃）における熱膨張係数αｃと被覆層１３の室温（２５℃）における熱膨張係数αｓの比（αｓ／αｃ）が１．１以上であること等によって芯材１２と被覆層１３との間に残留応力を生ぜしめて複合硬質焼結体１１のヤング率Ｅを高めることができる。
【００２０】
ここで、本発明における複合硬質焼結体１１の実測ヤン率ＥはＪＩＳＺ２２８０のひずみゲージ法によって求めることができ、また、理論ヤング率Ｅｔは、下記式１にて算出することができる。
【００２１】
【数１】
2004218048.tif 000003
【００２２】
なお、式１のｆＷＣ（炭化タングステン粒子の含有体積比率）は走査型電子顕微鏡写真から画像解析法により測定することができる。また、硬質結晶粒子として炭化タングステン粒子以外に、４ａ、５ａおよび６ａ族金属の他の炭化物であるいわゆるβ相が３０体積％以下、特に１０体積％以下の割合で少量存在する場合には、本発明においては計算の簡便のために炭化タングステン粒子とみなして計算する。
【００２３】
本発明によれば、複合硬質焼結体１１の構成を制御して組み合わせることにより、芯材１２と被覆層１３との間に圧縮残留応力を付与することができる結果、上記ヤング率の比（実測ヤング率Ｅ／理論ヤング率Ｅｔ）×１００（％）を８５％以上、特に９０％以上と高めることができ、これによって、複合硬質焼結体が剥離せず、かつ剛性が向上して、変形しにくい切削工具、特に耐欠損性、耐摩耗性、耐折損性および穴位置精度の高いドリルを作製できる。
【００２４】
すなわち、上記ヤング率の比（Ｅ／Ｅｔ）が８５％より低くなると切削工具の変形が顕在化して加工寸法精度が低下したり、ドリル加工等の穴あけ加工においては穴位置精度が低下する。
【００２５】
また、本発明によれば、芯材１２および被覆層１３の両方に結合金属が存在し、両者間で若干結合金属の移動が生じるために、芯材１２および被覆層１３間、または隣接する複合硬質焼結体１１，１１間で剥離が生じることなく良好な密着性を有するものである。
【００２６】
なお、芯材１２の熱膨張係数αｃと被覆層１３の熱膨張係数αｓの比（αｓ／αｃ）を１．１以上とするには、芯材１２と被覆層１３の炭化タングステン粒子の平均粒径、結合金属量（炭化タングステン粒子量）、および製造方法を後述する方法に制御することが必要である。
【００２７】
ここで、複合硬質焼結体１１を構成する芯材１２の直径ｄｃの被覆層１３の厚さｄｓに対する比率ｄｃ／ｄｓは用途によって異なるが、切削工具に使用する際には、５〜１００、好ましくは１０〜５０、より好ましくは２０〜３０であるのがよい。特に、芯材１２の直径は、その用途に応じて適宜設定されるが、切削工具に用いる場合には、５〜５０μｍ、特に１０〜３０μｍが適当である。
【００２８】
また、本発明によれば、複合硬質焼結体は、上記した複合硬質焼結体１１単体からなる構造のみならず、図２に示すように、（ａ）複合硬質焼結体１１を複数本集束した複合部材１５、（ｂ）複合硬質焼結体１１または集束された複合硬質焼結体を複数本配列してシート化した複合部材１５ａ、さらに、（ｃ）このシート化した複合部材１５ａを複数枚積層した複合部材１５ｂなどが挙げられる。複合部材１５ｂの場合、（ｄ）に示すように、上下のシートの向きを変えることも可能である。
【００２９】
（製法）
次に、本発明の複合硬質焼結体１１の製造方法について図３および図４の模式図を参照して説明する。
【００３０】
＜芯材用成形体の成形工程＞
まず、望ましくは平均粒径０．７μｍ以下の前記硬質粒子と、平均粒径が０．５〜３μｍの結合金属粉末とを混合し、必要に応じて、さらにこの混合物に焼結助剤成分粉末、有機バインダ、可塑剤、溶剤、分散剤、滑剤等を添加して混練した後、得られた混合物をプレス成形または鋳込み成形等の成形法により円柱形状に成形して芯材用成形体１２ａを作製する（図３（ａ）参照）。ここで、後述する共押出成形によって均質な複合成形体を得るためには、前記有機バインダの添加量を３０〜７０体積％、特に４０〜６０体積％とするのが望ましい。
【００３１】
有機バインダ、可塑剤としては、パラフィンワックス、ポリスチレン、ポリエチレン、エチレン‐エチルアクリレート、エチレン‐ビニルアセテート、ポリブチルメタクリレート、ポリエチレングリコール、ジブチルフタレート等を使用することができる。溶剤、分散剤および滑剤としてはポリエチレングリコール、ミネラルオイル、ブチルオリエート、ステアリン酸等を使用することができる。
【００３２】
＜被覆層用成形体の成形工程＞
また、被覆層１３を、芯材１２と同様の硬質焼結体によって形成する場合、平均粒径が０．１〜２μｍの炭化タングステン原料と、平均粒径が２μｍ以下の結合金属粉末とを混合して混合物を得、必要に応じて、さらにこの混合物に上記した焼結助剤成分粉末、有機バインダ、可塑剤、溶剤等を添加し、得られた混合物をプレス成形または鋳込み成形等の成形法により半割円筒形状に成形して２つの被覆層用成形体１３ａ，１３ａを作製する（図３（ｂ）参照）。
【００３３】
さらに、被覆層１３を金属によって形成する場合、平均粒径が１〜１０μｍの金属粉末をプレス成形または鋳込み成形等の成形法により半割円筒形状に成形して２つの被覆層用成形体１３ａ、１３ａを作製する。
【００３４】
その後、上記のようにして得られた芯材用成形体１２ａの外周面を被覆層用成形体１３ａ、１３ａによって覆うように配置して複合成形体１１ａを作製する（図３（ｃ）参照）。
【００３５】
（共押出成形工程）
ついで、図３（ｄ）に示すように、押出機１００を用いて、上記複合成形体１３ａを押出成形（芯材用成形体１２ａと被覆層用成形体１３ａ，１３ａを同時に押出す共押出成形）することによって、芯材用成形体１２ａの周囲に被覆層用成形体１３ａが被覆され、細い径に伸延された複合成形体１１ｂを作製する。このとき、複合成形体１１ｂの断面は、押出機１００の出口形状を変えることによって、円形の他、三角形、四角形、五角形、六角形、楕円形等の任意形状に成形することもできる。
【００３６】
なお、上記共押出成形において、複合成形体１１ａの最大径Ｄ１と共押出成形後の複合成形体１１ｂの最大径Ｄ２との比率Ｄ２／Ｄ１は、０．０２〜０．２が適当である。
【００３７】
（マルチフィラメント構造の作製）
また、本発明によれば、図３に示したような、複合硬質焼結体を束ねた複合部材、いわゆるマルチフィラメント構造を有する部材を形成する場合には、図４（ａ）に示すように、前述のようにして作製した複合成形体１１ｂを束ねて集束成形体１４を形成する。その場合、複合成形体１１ｂ間に上記バインダなどの接着材を介在させ、さらに、この集束成形体１４にＣＩＰなどによって圧力を印加するものであってもよいが、必要に応じ、集束成形体１４を押出成形して、集束成形体１４を細い径に伸延することもできる。この方法によれば、成形体中の複合硬質焼結体同士のより強固な密着性を得ることもできる。
【００３８】
さらには、複合成形体１１ｂまたは集束成形体１４を平面方向に複数本配列してシート化することも、またそのシートを積層することも可能である。シートを積層する場合、各複合成形体１１ｂの軸方向をシート間で任意の角度（例えば０°、４５°、９０°等）に変化させて積層することも可能である。その場合、図４（ｂ）に示すように、シート単体やシート積層体からなる複合成形体１４をロール圧延することもできる。
【００３９】
上記のようにして得られた複合硬質成形体は、さらに公知のラピッドプロトダイビング法等の成形方法によって任意の形状に成形することも可能である。また、上記したシートまたはこのシートを断面方向にスライスしたものを従来の超硬合金等の硬質焼結体の表面に貼り合わせ、または接合することも可能である。
【００４０】
（焼成工程）
ついで、上記各種の成形体を３００〜７００℃で１０〜２００時間昇温または保持して脱バインダ処理した後、真空中または不活性雰囲気中において、使用する材質に応じた所定温度および所定時間で焼成することにより、図１に示すようなシングルフィラメント構造の複合硬質焼結体１１または図２のマルチフィラメント構造の複合部材１５を作製することができる。
【００４１】
特に、芯材１２を周期律表第４ａ，５ａ，６ａ族金属の群から選ばれる少なくとも１種の炭化物、窒化物、炭窒化物からなる硬質結晶粒子と、鉄族金属からなる結合金属によって形成する場合には、Ａｒ、Ｎ２または真空雰囲気中で１３００〜１６００℃で０．５〜２時間程度焼成することが望ましい。
【００４２】
また、芯材１２と被覆層１３とは、上記のように同時焼成されることから、芯材１２を形成する材料と被覆層１３を形成する材料の各最適焼成温度が１００℃以内に近似した材質からなることが望ましい。
【００４３】
本発明の複合硬質焼結体は、耐欠損性および耐摩耗性に優れているので、例えばドリル、フライス、エンドミル、ドリルビット等の切削工具等の材料として使用した場合であっても、充分な耐欠損性および耐摩耗性が得られる。
【００４４】
特に略円柱状で高い穴位置精度が要求されるプリント基板加工用または金属加工用ドリルの材料として好適である。この場合、ドリルは、図２（ａ）のように複合焼結体を集束させた円柱状の複合部材を用いて形成され、ドリルの長手方向と複合焼結体の長手方向とが平行になるようにして用いられる。これらの切削工具は、例えば上記した手順で円柱形状や直方体形状に成形された複合硬質焼結体を、公知の方法により切削加工して切削工具形状に成形することにより製造することができる。
【００４５】
【実施例】
実施例１〜４，比較例１
平均粒径が０．３〜０．５μｍの炭化タングステン、平均粒径１．５μｍの他金属炭化物、平均粒径が１．０〜２．０μｍのＣｏ粉末を用いて、表１に示す組成物からなる芯材および被覆層の組み合わせにおいて複合硬質焼結体を以下の手順で作製した。
【００４６】
まず、表１に示した調合組成において芯材用および被覆層用の原料粉末を秤量混合し、これに有機バインダ（セルロースおよびポリエチレングリコール）３０体積％と溶剤（ポリビニルアルコール）２０体積％の割合で添加して混合物を得た。この混合物を芯部材については直径が２０ｍｍの円柱形状に押出成形して図３（ａ）に示すような芯材用成形体１２ａを作製した。
【００４７】
ついで、被覆層用の混合物を半割円筒形状に押出成形して図３（ｂ）に示すような厚みが１ｍｍの被覆層用成形体１３ａを２つ作製した。得られた２つの被覆層用成形体１３ａ，１３ａを上記芯材用成形体１２ａの外周面を覆うように配置して、図３（ｃ）に示すような成形体１１ａを作製した。
【００４８】
ついで、この成形体１１ａを共押出成形して、図２（ｄ）に示すような伸延された直径が１ｍｍの複合成形体１１ｂを作製した。
【００４９】
さらに複合成形体１１ｂを３８０本集束して集束成形体を得、この集束成形体を図４（ａ）に示すように、上記した押出成形工程と同様にして再度共押出成形してマルチフィラメント構造の複合成形体１１ｃを得た。この際マルチフィラメント構造の複合成形体１１ｃ中の単一構造体セル径は約３０μｍであった。
【００５０】
ついで、この複合成形体１１ｃを３００〜７００℃まで７２時間で昇温させることによって脱バインダ処理を行った後、昇温速度２．５℃／分でさらに昇温し、真空中、１５００℃で２時間焼成し、さらに３℃／分で降温することにより、図２（ａ）に示すような形状で、長さ５５ｍｍ、直径５ｍｍの複合硬質焼結体１５を作製した。得られた焼結体を波長分散型Ｘ線マイクロアナリシス分析を行い、鉄族金属結合相（Ｃｏ）硬質相（ＷＣ、Ｂ１型固溶体相）の体積比率を算出した。ＥＰＭＡの条件は、加速電圧１５ｋＶ、プローブ電流３×１０−７Ａ、スポットサイズ２μｍである。
【００５１】
得られた複合硬質焼結体１５をドリル形状に加工し、外径０．３ｍｍφのドリルを得た。
【００５２】
【表１】
2004218048.tif 000004
【００５３】
比較例２
平均粒径１μｍのＷＣ粉末を９０質量％、平均粒径１．５μｍのＣｏ粉末を１０質量％の割合で秤量混合し、これに有機バインダ（パラフィンワックス）を１５体積％の割合で添加して、円柱形状に圧粉成形し、これを実施例１と同様の条件で焼成して硬質焼結体を得た。この硬質焼結体から実施例１と同様にしてドリルを得た。
【００５４】
実施例１〜４および比較例１，２で得たドリルについて、ひずみゲージ法にて実測ヤング率Ｅを測定し、また、このドリルの芯材および被覆層の結合金属の含有比率を走査型電子顕微鏡写真から画像解析法にて求め、理論ヤング率Ｅｔを算出し、その比率（Ｅ／Ｅｔ）を求めた。
【００５５】
また、実施例１〜４および比較例１，２で得た各ドリルを取り付けた穴あけ工具を用いて、下記条件にて、穴あけ加工試験を行った。
【００５６】
主軸回転数：１２ｋｒｐｍ
送り：２．０ｍ／ｍｉｎ．
基板：エポキシ系０．８ｍｍ厚みの３枚重ね
寿命評価：上記条件によりドリルが折れるまで加工できた穴数を測定した。
【００５７】
穴位置評価：上記条件により１５００穴を加工し、基板上面での穴位置に対する基板下面でのそれぞれ穴位置分布から平均ばらつき：Ｘ、標準偏差３σを算出することによって穴位置精度を求めた。なお、今回の試験では平均ばらつきＸが７０μｍ未満、標準偏差３σが６５未満を合格とした。また、穴開け終了後のドリルの刃先を顕微鏡で観察し、切刃の欠損の有無を調べた。結果を表２に示す。
【００５８】
【表２】
2004218048.tif 000005
【００５９】
表２の結果から、複合硬質焼結体のヤング率比（Ｅ／Ｅｔ）が８５％以上の実施例１〜４については耐折損性およびチッピングに対して優れた性能を示すとともに高い穴位置精度を示した。これに対し複合硬質焼結体のヤング率比（Ｅ／Ｅｔ）が８５％より低い比較例１、および単一の材質からなり複合硬質焼結体のヤング率比（Ｅ／Ｅｔ）が８５％より低い比較例２には折損やチッピングが生じ、穴位置精度についても劣る結果であった。
【００６０】
【発明の効果】
以上詳述した通り、本発明によれば、芯材に結合金属量の少ない超硬合金、被覆層に結合金属量の多い超硬合金またはコバルトやニッケルの結合金属を組み合わせたり、または芯材に熱膨張の小さい超硬合金、被覆層に熱膨張の大きい超硬合金または結合金属を組み合わせる等、焼結における収縮過程および実使用環境における高温時に複合硬質焼結体中に残留応力が付与されて複合硬質焼結体のヤング率を高める組み合わせを選択することにより、複合硬質焼結体が剥離せず、かつ剛性が向上して、変形しにくい切削工具、特に耐欠損性、耐摩耗性、耐折損性および穴位置精度の高いドリルを作製できる。
【図面の簡単な説明】
【図１】本発明の複合硬質焼結体の一実施形態を示す斜視図である。
【図２】本発明の複合部材の一実施形態を示す斜視図である。
【図３】（ａ）〜（ｄ）は、本発明の複合硬質焼結体の製造方法を説明するための工程図である。
【図４】本発明の複合部材の製造方法を説明するための図である。
【符号の説明】
１１  複合硬質焼結体（シングルフィラメント構造）
１２  芯材
１３  被覆層
１５  複合部材（マルチフィラメント構造）
【図１】
2004218048.tif 000006
【図２】
2004218048.tif 000007
【図３】
2004218048.tif 000008
【図４】
2004218048.tif 000009